(57)【要約】【課題】  本発明は、単位体積当たり、極性ガス吸着量が高い非晶質アルミノケイ酸塩粒子粉末、及びその製造方法、スラリー並びに成形体を提供するものである。【解決手段】  ＢＥＴ比表面積が４００〜１０００ｍ２／ｇの非晶質アルミノケイ酸塩粒子粉末であって、嵩密度(ρａ)が０．３０〜０．８０ｇ／ｃｍ３であることを特徴とする非晶質アルミノケイ酸塩粒子粉末。熟成反応、水熱反応後のスラリーを水洗・濃縮することにより２００〜４００ｇ／Ｌの濃度に調整後、乾燥することを特徴とする非晶質アルミノケイ酸塩粒子粉末の製造方法。【選択図】  なし【特許請求の範囲】
【請求項１】
ＢＥＴ比表面積が４００〜１０００ｍ２／ｇの非晶質アルミノケイ酸塩粒子粉末であって、嵩密度(ρａ)が０．３０〜０．８０ｇ／ｃｍ３であることを特徴とする非晶質アルミノケイ酸塩粒子粉末。
【請求項２】
請求項１記載の非晶質アルミノケイ酸塩粒子粉末であって、Ｓｉ／Ａｌモル比が０．８０〜１．１０である非晶質アルミノケイ酸塩粒子粉末。
【請求項３】
請求項１、又は２記載の非晶質アルミノケイ酸塩粒子粉末であって、平均凝集粒子径が１０〜３０００μｍである非晶質アルミノケイ酸塩粒子粉末。
【請求項４】
熟成反応と水熱反応を併用する非晶質アルミノケイ酸塩粒子粉末の製造方法であって、水熱反応後のスラリーを水洗・濃縮することにより２００〜４００ｇ／Ｌの濃度に調整後、乾燥することを特徴とする請求項１〜３のいずれか一項に記載の非晶質アルミノケイ酸塩粒子粉末の製造方法。
【請求項５】
請求項１〜３のいずれか一項に記載の非晶質アルミノケイ酸塩粒子粉末を含有するスラリー。
【請求項６】
請求項１〜３のいずれか一項に記載の非晶質アルミノケイ酸塩粒子粉末を用いた成形体。
【発明の詳細な説明】
【技術分野】
【０００１】
本発明は、高い比表面積と高い嵩密度を有する非晶質アルミノケイ酸塩粒子粉末及びその製造方法に関する。
【背景技術】
【０００２】
近年、省エネ化や省資源化の視点から、民生施設や工場設備の除湿剤、及び工場や農場設備の悪臭物脱臭剤、特に、工場の塗装工程等から発生する揮発性有機溶媒の回収に繰り返し利用できる吸着剤の需要が高まっている。
【０００３】
従来から、低露点温度の乾燥した空気を作るために、過冷却で湿度を下げる冷却除湿と、合成ゼオライト等乾燥剤を用いたデシカント除湿がある。前記除湿には、過冷却については消費エネルギー量が高くなる点、また合成ゼオライトを用いる場合には再生する際に１５０℃以上の高い再生温度を必要とする点などの課題が残っている。
【０００４】
農場での悪臭物吸着のために、木材チップ等の安価な材料が用いられているが、該材料は単位体積当たりの吸着性能が低い。そのため、前記材料からなる吸着システムの体積は非常に大きい。コンパクト化を求められる工場用の悪臭吸着システムでは、単位重量・体積当たりの優れた吸着性能、及び低温再生性能を有する材料が求められている。
【０００５】
上記要求は揮発性有機溶媒の回収、及び再利用においても同様のことが言える。吸着剤減容化は該吸着システムのサイズ低減において重要である。そのため、重量当たりの性能の高い吸着剤だけでなく、密度の高い吸着剤が求められている。
【０００６】
従来技術として、水蒸気をはじめ、極性ガスの吸着性能、及び該ガスの脱離性能においても優れた非晶質、及び結晶質のアルミノケイ酸塩粒子粉末が特許文献１〜３で開示されている。しかしながら、該文献において、非晶質で嵩密度が０．３ｇ/ｃｍ３以上のアルミノケイ酸塩粒子粉に関する報告はなかった。即ち、前記先行技術では、高性能な吸着システムの小型化が期待されるとは言い難いものであった。
【先行技術文献】
【特許文献】
【０００７】
【特許文献１】特開２００８−１７９５３３号公報
【特許文献２】特開２０１０−２６９３１２号公報
【特許文献３】特開２０１６−１７５０３８号公報
【発明の開示】
【発明が解決しようとする課題】
【０００８】
高い比表面積を有し、且つ極性ガスに対して高吸着速度、高吸着量であり、且つ吸着物をゼオライト等の結晶性物質に比べ低温で脱離が可能である非晶質アルミノケイ酸塩粒子粉末は未だ提供されていない。加えて、カラム（筒状容器）充填の際に高密度に吸着剤として充填できる非晶質アルミノケイ酸塩粒子粉末、及び該成形体は未だ提供されていない。
【０００９】
即ち、前出特許文献１には、水蒸気をはじめ、種々の極性ガスに対し、優れた吸着性能を有する非晶質アルミノケイ酸塩粒子粉末が記載されている。しかしながら、該凝集粒子は嵩高い。従って、一定体積のカラムに充填できる前記粒子粉末の重量は少なかった。結果的に吸着システムの小型化が十分とは言い難いものであった。
【００１０】
また、特許文献２〜３に記載の技術では、嵩密度の高いアルミノケイ酸塩粒子粉末であるものの、結晶性の合成ゼオライトとして得られていた。従来、合成ゼオライトは非晶質アルミノケイ酸塩粒子粉末程の比表面積や吸着ガスの易脱離性能は有していないことが知られている。また、前記技術では、バインダーの量を十分に低減できているとは言い難く、単位体積当たりの吸着性能は低くなった。
【課題を解決するための手段】
【００１１】
前記技術的課題は、次の通りの本発明によって達成できる。
【００１２】
即ち、本発明は、ＢＥＴ比表面積が４００〜１０００ｍ２／ｇの非晶質アルミノケイ酸塩粒子粉末であって、嵩密度(ρａ)が０．３０〜０．８０ｇ／ｃｍ３であることを特徴とする非晶質アルミノケイ酸塩粒子粉末である。（本発明１）。
【００１３】
また、本発明は、本発明１記載の非晶質アルミノケイ酸塩粒子粉末であって、Ｓｉ／Ａｌモル比が０．８０〜１．１０である非晶質アルミノケイ酸塩粒子粉末である（本発明２）。
【００１４】
また、本発明は、本発明１、又は２記載の非晶質アルミノケイ酸塩粒子粉末であって、平均凝集粒子径が１０〜３０００μｍである非晶質アルミノケイ酸塩粒子粉末である（本発明３）。
【００１５】
また、本発明は、熟成反応と水熱反応を併用する非晶質アルミノケイ酸塩粒子粉末の製造方法であって、水熱反応後のスラリーを水洗・濃縮により２００〜４００ｇ／Ｌの濃度に調整後、乾燥することを特徴とする本発明１〜３のいずれか一項に記載の非晶質アルミノケイ酸塩粒子粉末の製造方法である（本発明４）。
【００１６】
また、本発明は、本発明１〜３のいずれか一項に記載の非晶質アルミノケイ酸塩粒子粉末を含有するスラリーである（本発明５）。
【００１７】
また、本発明は、本発明１〜３のいずれか一項に記載の非晶質アルミノケイ酸塩粒子粉末を用いた成形体である（本発明６）。
【発明の効果】
【００１８】
本発明に係る非晶質アルミノケイ酸塩粒子粉末は、極性ガス、即ち、水蒸気をはじめ、エタノール、アセトン、酢酸エチル等の有機系ガス、及び酢酸やアンモニア等の悪臭を吸着・捕捉できる。該粒子粉末の嵩密度は高いため、空調用の除湿剤、有機溶媒回収用吸着剤、及び脱臭剤に関するシステムの小型化として好適である。また、本発明に係る非晶質アルミノケイ酸塩粒子粉末は、４００〜１０００ｍ２/ｇと高い比表面積を有するので、短時間で対象の極性ガスを吸着させるのに好適である。また、好ましい平均凝集粒子径は１０〜３０００μｍであり、該粒子、及びそれを用いた成形体の耐圧強度は非常に高い。更に、本発明に係る非晶質アルミノケイ酸塩粒子粉末は非極性ガスを吸着しないため、ガス分離剤として有望である。
【００１９】
本発明に係る非晶質アルミノケイ酸塩粒子粉末は、極性ガスを吸着した後、６０℃〜３００℃の温度で加熱することにより吸着剤として再利用が可能である。さらに、前記粒子粉末は８０℃〜１００℃程度の低温でも再生できるので、１００℃以下の排熱の利用が可能である。また本発明に係る非晶質アルミノケイ酸塩粒子粉末は、１００℃以下の排熱の蓄熱剤として、有効に利用できる。
【図面の簡単な説明】
【００２０】
【図１】実施例１のＸ線回折プロファイルである。
【図２】温度２５℃、湿度６０％の環境下で１時間静置したサンプルの熱重量変化を示したプロファイルである。
【図３】温度２５℃、湿度６０％の環境下で１時間静置したサンプルの示差熱変化を示したプロファイルである。
【発明を実施するための形態】
【００２１】
本発明の構成をより詳しく説明すれば次の通りである。
【００２２】
先ず、本発明に係るアルミノケイ酸塩粒子粉末について述べる。
【００２３】
本発明に係るアルミノケイ酸塩粒子粉末は、非晶質であり、元素の空間的配列に周期性はない。化学構造は一般式ｘ Ｍ２Ｏ・ｙ ＳｉＯ２・ｚ Ａｌ２Ｏ３・ｎ Ｈ２Ｏ（Ｍはアルカリ金属）で表わされる。Ｓｉ４＋とＡｌ３＋は互いにＯ２−を共有する箇所が存在するため、Ｓｉ４＋周辺は電気的に中性であっても、Ａｌ３＋周辺はマイナス１価として帯電している。そのため、Ａｌ３＋周辺は電気的中性になるようＭ＋で補われる。該Ｍ＋イオンは雰囲気によりイオン交換され、前記粒子粉末の系外へ出されることもある。
【００２４】
本発明に係る非晶質アルミノケイ酸塩粒子粉末の嵩密度(ρａ)は０．３０〜０．８０ｇ／ｃｍ３である。好ましくは０．４０〜０．７０ｇ／ｃｍ３である。嵩密度(ρａ)が０．８０ｇ／ｃｍ３より大きいものを作る場合、バインダーなどを用いるため、バインダーにより前記粒子粉末の比表面積が４００ｍ２／ｇ以下と低くなるため好ましくない。嵩密度(ρａ)が０．３０ｇ／ｃｍ３未満のものを作る場合、前記粒子粉末を含むガス吸着システム等の小型化ができるとは言い難い。
【００２５】
本発明に係る非晶質アルミノケイ酸塩粒子粉末のＢＥＴ比表面積が４００〜１０００ｍ２／ｇである。ＢＥＴ比表面積が４００ｍ２／ｇ未満の場合、ガス吸着量、及びガス吸着速度が低下するため好ましくない。ＢＥＴ比表面積が１０００ｍ２／ｇを越えると吸着性能は問題ないが、得られる嵩密度が低下するため好ましくない。好ましいＢＥＴ比表面積は５００〜９５０ｍ２／ｇであり、より好ましくは６００〜９００ｍ２／ｇである。
【００２６】
本発明に係る非晶質アルミノケイ酸塩粒子粉末はＸ線回折プロファイルにおいて結晶由来のピークがほとんど観測されない程度の非晶質である。
【００２７】
本発明に係る非晶質アルミノケイ酸塩粒子粉末のＳｉ／Ａｌモル比は０．８０〜１．１０が好ましい。Ｓｉ／Ａｌモル比が０．８０未満の場合や１．１０より高い場合、得られる粒子粉末の比表面積が低下するため好ましくない。より好ましいＳｉ／Ａｌモル比は０．８２〜１．０８であり、更により好ましくは０．８５〜１．０５である。
【００２８】
本発明に係る非晶質アルミノケイ酸塩粒子粉末の平均凝集粒子径は１０〜３０００μｍが好ましい。より好ましくは１５〜２７００μｍ、更により好ましくは１８〜２５００μｍである。平均凝集粒子径が１０μｍ未満の場合、或いは３０００μｍを超える場合、工業的な製法としては困難であった。
【００２９】
本発明における非晶質アルミノケイ酸塩粒子粉末の一次粒子形状は粒状又は板状が好ましい。
【００３０】
本発明における非晶質アルミノケイ酸塩粒子粉末の平均一次粒子径は２〜５０ｎｍが好ましい。より好ましくは３〜３０ｎｍである。
【００３１】
また、本発明に係る非晶質アルミノケイ酸塩粒子粉末は、球状、円柱状、中空を有する円柱状、粒状などの成形体とすることもできる。該成形体の好ましい大きさは０．1〜６．０ｍｍであり、より好ましくは０．５〜４．０ｍｍである。０．１ｍｍ未満ではカラム充填用として利用する際に高空間速度でガスを吸着させる際に飛散して好ましくない。６．０ｍｍより大きい場合はカラムへの充填率が低くなり、ガスを吸着させる際にショートパスが生じて吸着の効率が下がるため好ましくない。
【００３２】
本発明における非晶質アルミノケイ酸塩粒子粉末、及び該成形体の耐圧強度は１．０〜１０．０ｋｇｆであることが好ましい。より好ましくは２．０〜８．０ｋｇｆであり、更により好ましくは３．０〜７．０ｋｇｆである。耐圧強度が１．０ｋｇｆ未満でカラム充填用の吸着剤として用いた場合、前記成形体が粉化しやすくなるため好ましくない。１０．０ｋｇｆより大きい場合、技術的に成形体の大きさが６．０ｍｍより大きくなり、前記の被吸着ガスのショートパスに関する理由で好ましくない。
【００３３】
前記成形体は樹脂を結合剤として用いることもできる。また、熟成反応、水熱反応、水洗・濃縮により２００〜４００ｇ／Ｌの濃度に調整したスラリーを乾燥、粉砕、整粒で顆粒状の成形体を作製することもできる。該顆粒状の成形体の大きさは３ｍｍを超えて１０ｍｍ以下が好ましい。
【００３４】
本発明における樹脂成分は、ポリウレタン樹脂や塩化ビニリデン樹脂、アクリル樹脂などで特に限定するものではなく、ウレタン、塩化ビニリデンなどと、アクリレート、アクリロニトリルなどとを共重合させた共重合体なども本発明の樹脂成分として有効である。さらに、必要に応じて、エポキシ系やメラミン系などの架橋剤や他の添加剤も利用できる。
【００３５】
なお、本発明に係る成形体は、該成形の核となるような第３成分を加えて、非晶質アルミノケイ酸塩粒子粉末と樹脂成分を前記核の周囲に複合化することもできる。該複合化で非晶質アルミノケイ酸塩粒子粉末と樹脂成分の使用量を低減することも可能である。
【００３６】
また、本発明における非晶質アルミノケイ酸塩粒子粉末は、紙、不織布、ポリエステル系合成繊維、ポリアミド系合成繊維、セルロース系繊維等に担持して、機能性を持った紙、及び繊維として用いることができる。
【００３７】
また、本発明における非晶質アルミノケイ酸塩粒子粉末は、ポリエチレン、ポリプロピレン、ポリオレフィン、エチレンビニルアルコール、ポリ塩化ビニリデン、ポリビニルブチラール、ポリウレタン、ポリカーボネート、ポリエチレンナフタレート、アクリル樹脂等に複合化して、機能性を持った樹脂として用いることができる。
【００３８】
また、本発明における非晶質アルミノケイ酸塩粒子粉末は、水、有機溶媒（エタノール、アセトン、メタノール、ｎ-プロピルアルコール、ｉｓｏ-プロピルアルコール、酢酸エチル、メチルエチルケトン、酢酸ブチル等）、及びこれら複数種類の混合液に分散させて、スラリーとすることもできる。
【００３９】
次に、本発明に係る非晶質アルミノケイ酸塩粒子粉末の製造方法について述べる。
【００４０】
本発明に係る非晶質アルミノケイ酸塩粒子粉末は、水溶性ケイ素原料、水溶性アルミニウム原料及び酸またはアルカリ原料を混合し、溶液のｐＨが７．０〜８．０の領域で温度２０〜７０℃で熟成反応させた後、スラリーを脱塩させる工程を経て、温度１２０〜２４０℃で水熱反応させ、冷却後、水洗・濃縮でスラリー濃度２００〜４００ｇ／Ｌに調整した後に乾燥を経て得ることができる。ここで、スラリー濃度とは乾燥後に得られる固形分重量を前記乾燥前のスラリーの体積で割った値である。
【００４１】
本発明における水溶性ケイ素原料としては、オルトケイ酸ナトリウム、水ガラス、オルトケイ酸テトラエチル（ＴＥＯＳ）等を使用することができる。水溶性アルミニウム原料としては、アルミン酸ナトリウム、硫酸アルミニウム、硝酸アルミニウム、塩化アルミニウム等を使用することができる。
【００４２】
酸原料の場合、硫酸、塩酸、硝酸、酢酸等を使用することができる。
【００４３】
アルカリ原料の場合、炭酸アルカリ水溶液としては炭酸ナトリウム水溶液、炭酸カリウム水溶液、炭酸アンモニウム水溶液等であり、水酸化アルカリ水溶液として水酸化ナトリウム、水酸化カリウム等を使用することができる。
【００４４】
原料仕込みのＳｉ／Ａｌモル比としては０．８０〜１．１０が好ましく、より好ましくは０．８２〜１．０８である。０．８０未満の場合には、得られる非晶質アルミノケイ酸塩粒子粉末の比表面積が低下して好ましくない。１．１０を越えても同様に、得られる非晶質アルミノケイ酸塩粒子粉末の比表面積が低下して好ましくない。
【００４５】
熟成反応時のｐＨは７．０〜８．０が好ましい。ｐＨが７．０未満の場合には、得られる非晶質アルミノケイ酸塩粒子粉末の比表面積が低下して好ましくない。ｐＨが８．０を越えると得られる非晶質アルミノケイ酸塩粒子粉末の比表面積が低下して好ましくない。
【００４６】
熟成反応は２０〜７０℃の温度が好ましい。２０℃未満の場合には、粘度が高くなり均一混合が困難となるので好ましくない。７０℃を超える場合はスラリーの水分が揮発しやすくなり、製造設備に負担がかかるため好ましくない。より好ましくは３０℃〜６０℃である。熟成時間は２０分間〜９６時間が好ましい。より好ましくは３０分〜７２時間である。
【００４７】
熟成反応後の水洗による脱塩工程を経た後、水熱反応を行う。水熱反応温度は１２０〜２４０℃が好ましい。１２０℃未満の場合には、水熱反応が進まず比表面積が低下するため好ましくない。２４０℃を越えるとアルミノケイ酸塩粒子の結晶化が進み、非晶質でなくなり、一次粒子も大きくなるため好ましくない。水熱反応時間は３時間〜９６時間が好ましい。より好ましくは４時間〜７２時間である。
【００４８】
前記水熱反応後のスラリーを水洗、濃縮した後、スラリー濃度は２００〜４００ｇ/Ｌに調整することが好ましい。２００ｇ/Ｌ未満の場合、得られる非晶質アルミノケイ酸塩粒子粉末の嵩密度が０．３０ｇ/ｃｍ３未満となるため好ましくない。４００ｇ/Ｌを超える場合、スラリー粘度が上昇し、工業的に製造することが困難になるため好ましくない。また、前記条件の場合、乾燥後、嵩密度の低い粒子粉末が得られるため好ましくない。より好ましくは２５０〜３８０ｇ／Ｌ、更により好ましくは２８０〜３６０ｇ／Ｌである。
【００４９】
前記２００〜４００ｇ/Ｌに調整されたスラリーは乾燥により溶媒の水は無くなり、同時に熱収縮を経て、非晶質アルミノケイ酸塩粒子は粉末となる。
【００５０】
前記スラリー濃縮の際、水と非晶質アルミノケイ酸塩粒子粉末が均一に混合された状態であるのが好ましい。例えば連続加圧式濃縮機等による水洗が好ましい。一方、デカンテーション水洗のような自然沈降では高濃度にスラリーは濃縮され、水と非晶質アルミノケイ酸塩粒子粉末が不均一な含水ケーキとなり、乾燥粉の嵩密度が低下するため好ましくない。吸引濾過による含水ケーキの乾燥、及び遠心分離による固液分離した後の含水ケーキの乾燥でも同様で、乾燥前の不適切なスラリー濃度では、得られる非晶質アルミノケイ酸塩粒子粉末の嵩密度を低下させるため好ましくない。但し、前記含水ケーキも水に分散させて、再度、所定の２００〜４００ｇ/Ｌの濃度のスラリーに戻して乾燥することで、本発明に係る非晶質アルミノケイ酸塩粒子粉末を得ることができる。
【００５１】
濃縮後のスラリー乾燥については箱型乾燥機、バンド式乾燥機、真空乾燥機、気流式乾燥機、間接加熱型撹拌乾燥機、媒体流動乾燥機、振動乾燥機、流動層造粒乾燥機等、コンパクトディスク乾燥機等を用いるのが好ましい。一方、真空凍結乾燥機は得られる粒子粉末の嵩密度が下がるため好ましくない。
【００５２】
前記スラリーの乾燥時の品温は４０〜３００℃が好ましい。４０℃未満であれば単位時間当たりの生産性が低く、また、３００℃を超えると比表面積の低下が観測される。より好ましくは５０〜２８０℃である。
【００５３】
乾燥後の粉砕についてはピンミル、ジェットミル、ボールミル、振動ミル、ハンマーミル、ディスクミル等が好ましい。サンドミルやミックスマーラー等の混練粉砕機は、非晶質アルミノケイ酸塩粒子粉末が圧縮され、凝集するため好ましくない。
【００５４】
乾燥後、或いは前記粉砕後、整粒、或いは分級しても構わない。自動振動篩、気流式の分級機等が挙げられる。
【００５５】
＜作用＞
本発明において重要な点は、本発明に係る非晶質アルミノケイ酸塩粒子粉末は、４００〜１０００ｍ２/ｇの比表面積を有しつつ、嵩密度が０．３０〜０．８０ｇ/ｃｍ３と高いという事実である。また、本発明に係る非晶質アルミノケイ酸塩粒子粉末を用いた成形体や素材は、水蒸気をはじめとした極性ガスを吸着する際に、高空間速度（ＳＶ）でかつ長時間処理でき、且つ該吸着システムは小型化できるという事実である。
【００５６】
本発明に係る非晶質アルミノケイ酸塩粒子粉末が４００〜１０００ｍ２/ｇの比表面積を有しつつ、嵩密度０．３０〜０．８０ｇ/ｃｍ３となる理由は未だ明らかではない。本発明では、水熱反応処理後に得られた非晶質アルミノケイ酸塩粒子粉末含有スラリーを水洗・濃縮を経て、２００〜４００ｇ/Ｌの濃度に調整して、乾燥することを特徴としている。従って、前記乾燥前のスラリーにおいて、非晶質アルミノケイ酸塩粒子と水との距離が均一でかつ、規則的な凝集状態の粒子を作り、乾燥の熱収縮を経たため、高比表面積を維持しながら嵩密度の高い粒子粉末になったと本発明者は推定している。
【００５７】
本発明に係る非晶質アルミノケイ酸塩粒子粉末は一定体積のカラム充填剤として利用できる。その際、極性ガスを高空間速度で該カラムを通過させても十分に吸着する。従って、該カラムは単位時間当たりのガス吸着処理量が高いという特徴を持つ。また、体積当たりでの性能を評価する場合、吸着性能が大きいという特長も持っている。このことは、本発明に係る非晶質アルミノケイ酸塩粒子粉末が、従来製造方法の粒子粉末と比較して２倍以上の嵩密度を有するためである。
【実施例】
【００５８】
本発明の代表的な実施の形態は次の通りである。
【００５９】
本発明に係る非晶質アルミノケイ酸塩粒子粉末の結晶相の同定は、「Ｘ線回折装置ＲＩＮＴ２５００（（株）リガク製）」（管球：Ｃｕ、管電圧：４０ｋＶ、管電流：３００ｍＡ、ゴニオメーター：広角ゴニオメーター、サンプリング幅：０．０１０°、走査速度：４．００°／ｍｉｎ、発散スリット：１／２°、散乱スリット：１／２°、受光スリット：０．１５ｍｍ）を使用して行った。
【００６０】
本発明に係る非晶質アルミノケイ酸塩粒子粉末、及び該成形体の比表面積値はＢＥＴ法により測定した。
【００６１】
本発明に係る非晶質アルミノケイ酸塩粒子粉末のＳｉ、Ａｌ、Ｎａ、などの金属元素含有量の分析は、蛍光エックス線分析装置  ＲＩＸ２１００（（株）リガク製）を用いて含有量を求めた。
【００６２】
本発明に係る非晶質アルミノケイ酸塩粒子粉末の平均凝集粒子径は「レーザー回折・散乱式粒度分布測定器  ＬＭＳ−２０００ｅ（(株)セイシン企業）」で測定して求めた。
【００６３】
本発明に係る非晶質アルミノケイ酸塩粒子粉末、及び該成形体の嵩密度（ρａ）はＪＩＳ Ｋ５１０１に従い、カサ比重測定器（（株)蔵持科学機械製作所）を用いて行った。
【００６４】
本発明における非晶質アルミノケイ酸塩粒子粉末、及び該成形体の耐圧強度はＪＩＳ−Ｚ−８８４１に準拠して行い、デジタルフォースゲージを用い１２０個の平均値から求めることができる。
【００６５】
本発明における非晶質アルミノケイ酸塩粒子粉末の平均一次粒子径は電子顕微鏡で測定して求めることができる。
【００６６】
本発明における非晶質アルミノケイ酸塩粒子粉末、及び該成形体の重量あたりの水蒸気吸着量は下記の方法で測定した。予め内径約６．０ｃｍのガラスシャーレ重量を電子天秤で計量した。該シャーレに約１．５ｇ計量した非晶質アルミノケイ酸塩粒子粉末、及び該成形体を乗せ、シャーレと一緒に箱型乾燥機内で１１０℃、１時間乾燥させた。その後、デシケーター内で３０分放冷して、重量を測定した。この値からガラスシャーレの重量を引いたものを粒子粉末（又は該成形体）乾燥重量（Ａ）とする。次に前記乾燥させた非晶質アルミノケイ酸塩粒子粉末（又は該成形体）を温度２５℃、湿度８０％に調整した恒温恒湿槽の中で１時間吸湿させ、重量を電子天秤で測定する。この値からガラスシャーレの重量を引いたものを粒子粉末（又は該成形体）吸湿重量（Ｂ）とする。粒子粉末（又は該成形体）重量あたりの水蒸気吸着量（ｇ／ｇ）は{（Ｂ）−（Ａ）}／（Ａ）の式で求められる。
【００６７】
また本発明における非晶質アルミノケイ酸塩粒子粉末、及び該成形体の体積あたりの水蒸気吸着量（ｇ／ｃｍ３）は、前記重量あたりの水蒸気吸着量に嵩密度の値を掛けて求められる。
【００６８】
また本発明における非晶質アルミノケイ酸塩粒子粉末の熱重量・示差熱分析（ＴＧ−ＤＴＡ）はＥＸＳＴＡＲ７３００（（株)日立ハイテクサイエンス製）を用いた。
【００６９】
実施例１：非晶質アルミノケイ酸塩粒子粉末の製造
内容積８００ｌの熟成反応容器中に、Ｓｉとして５．０ｍｏｌ／ｌの３号ケイ酸ナトリウム溶液１２０ｌを投入した後、Ａｌとして２．０ｍｏｌ／ｌの硫酸アルミニウム溶液２９５ｌを添加・混合し（仕込みのＳｉ／Ａｌ＝１．０２ｍｏｌ比）、つぎに６ＮのＮａＯＨ溶液をｐＨ７．０になるまで滴下して、さらに水を加えて、熟成反応スラリー量を７００ｌに調整した。
【００７０】
上記スラリーを温度４０℃で１時間撹拌して熟成反応を行った後にフィルタープレスを用いてろ過、水洗を行った。ろ液の電気伝導度が１ｍＳ/ｃｍ以下になるまで水洗した後に、フィルタープレスからケーキを取り出し、８００ｌの容器に投入して水を加え、水熱反応スラリー量を６００ｌとした。
【００７１】
得られたスラリーを容積９００ｌのオートクレーブに移送した後に１７０℃で７時間水熱反応させた。該反応後、スラリーを連続加圧式濃縮機で１ｍＳ/ｃｍ以下まで水洗した後、スラリーの体積が２００ｌとなるまで濃縮した。
【００７２】
上記濃縮スラリーの濃度は３４０ｇ/ｌであり、該スラリー１０ｋｇを箱型乾燥機で１１０℃、２４時間で乾燥させた。乾燥物を粉砕し目開き２００μｍの篩で分級して白色粒子粉末を得た。得られた白色粒子粉末は、ＢＥＴ比表面積が７４２ｍ２／ｇ、粒状を呈した凝集粒子（平均凝集粒子径：１４０μｍ）であり、組成分析の結果、Ｓｉ／Ａｌモル比０．９７、嵩密度(ρａ)は０．５１ｇ/ｃｍ３であった。図１に示すＸ線回折の結果、２θ＝２１°、２６°、３７°、４０°、６３°付近にブロードなピークとも読み取れるシグナルが得られている。これらはアルミノケイ酸塩や粘土鉱物に見られるピークと読み取れるかもしれないが、ピーク強度の低さから非晶質であることが分かる。以下実施例における粒子粉末はいずれも同程度の非晶質であった。
【００７３】
実施例２〜８、比較例１〜４
原料混合時のＳｉとＡｌの総仕込み量(ｍｏｌ)、及び熟成・水熱反応時の反応スラリー量を実施例１と同様にして、その他、原料の種類、仕込み比率、熟成反応時の温度とｐＨ、水熱反応時の温度と時間、水洗・濃縮後のスラリー濃度を変えて、アルミノケイ酸塩粒子粉末を生成した。このときの製造条件を表１に、得られたアルミノケイ酸塩粒子粉末の諸特性を表２に示す。
【００７４】
【表１】
2018172238.tif 000002
【００７５】
【表２】
2018172238.tif 000003
【００７６】
実施例６，８はそれぞれ、所定の濃度のスラリーを乾燥後、篩で整粒して得られた。比較例４は比較例２の粒子粉末を用いて樹脂を使わずに３．５ｍｍに加圧成形したものであり、ＢＥＴ比表面積４１５ｍ２/ｇ、嵩密度０．１３ｇ／ｃｍ３の成形体であった。比較例４の水蒸気吸着量は０．２３ｇ／ｇであり、０．０３ｇ／ｃｍ３と低いものであった。それぞれの成形体の耐圧強度は実施例６では３．４ｋｇｆ、実施例８では６．３ｋｇｆなのに対して、比較例４は０．７ｋｇｆと低く、壊れやすいものであった。
【００７７】
また、表２に示す通り、実施例１〜８の非晶質アルミノケイ酸塩粒子粉末は重量当たりの水蒸気吸着量が０．４ｇ／ｇ以上と高いものであり、体積当たりの水蒸気吸着量も０．１ｇ／ｃｍ３以上と高いものであった。
【００７８】
比較例５として、市販のＡ型ゼオライト粒子粉末（ＢＥＴ比表面積：１１ｍ２／ｇ、平均嵩密度：０．４８ｇ／ｃｍ３、平均凝集粒子径：１５μｍ）を用いた。実施例１と比較例５を２５℃、湿度６０％条件で１時間静置した後、熱重量・示差熱分析を行った。図２に示すように、重量変化は吸着水分量に該当するため、比較例５に比べ、実施例１の方が高い水分吸着量だと分かった。また、図３に示すように、吸着水の脱離による吸熱ピークは比較例５に比べ実施例１の方が低く、実施例１は、より低温で水分脱離が起こることが分かった。
【産業上の利用可能性】
【００７９】
本発明に係る非晶質アルミノケイ酸塩粒子粉末は、従来に比べ単位体積あたりの水蒸気を初めとした極性ガス吸着性能が向上しており、容積が限定される状況での吸着剤、及び該吸着システムとして高い性能が発揮できる。
【００８０】
得られた粒子粉末を成形体にして、或いは該粒子粉末を紙、繊維、及び樹脂と混ぜた素材とすることができる。前記粒子粉末、成形体、及び素材はカラム充填用の吸着剤や蓄熱剤の用途として高い性能を発揮する。
【００８１】
また、本発明に係る非晶質アルミノケイ酸塩粒子粉末は、水蒸気吸着時の発熱を利用した蓄熱剤として、該蓄熱システムの小型化が期待できる。
【図１】
2018172238.tif 000004
【図２】
2018172238.tif 000005
【図３】
2018172238.tif 000006